(57)【要約】【課題】良好な光電変換効率を有し、耐久性、形状安定性に優れた色素増感太陽電池用高分子電解質を工業的に効率良く提供する。【解決手段】（i）式（１）に示した重合体と、2012109189.tif 000008 [式中、Ａは活性水素含有化合物残基、Ｒは炭素数１〜１２のアルキル基等である。また、ｍは1〜1,200の整数、ｎは0〜25の整数、ｐは1〜12の整数をそれぞれ表わす。] (ii)酸化還元対を含む電解液、からなることを特徴とする、色素増感太陽電池用高分子電解質組成物である。【選択図】なし【特許請求の範囲】
【請求項１】
(i)式（１）に示した、グリシジルエーテル重合体(n=0の場合）、または側鎖にオキシエチレンユニットを有するポリエーテル重合体(n≠0の場合)と、
【化１】
2012109189.tif 000007
[式中、Ａは活性水素含有化合物残基、Ｒは炭素数１〜１２のアルキル基、炭素数２〜８のアルケニル基、炭素数３〜８のシクロアルキル基、炭素数６〜１４のアリール基、炭素数７〜１２のアラルキル基の群より選ばれる少なくとも一つの基である。また、ｍは1〜1,200の整数、ｎは0〜25の整数、ｐは1〜12の整数をそれぞれ表わす。]
(ii)酸化還元対を含む電解液、
からなることを特徴とする、色素増感太陽電池用高分子電解質組成物。
【請求項２】
更に、(iii)イソシアネート基を２個以上有する化合物から選ばれる少なくともひとつの架橋剤を含むことを特徴とする、請求項１に記載の色素増感太陽電池用高分子電解質組成物。
【請求項３】
活性水素含有化合物残基Ａが、多価アルコールから誘導されたものであることを特徴とする、項１または２に記載の色素増感太陽電池用高分子電解質組成物。
【請求項４】
架橋剤が、2,4−トリレンジイソシアネート（2,4−TDI）、2,6−トリレンジイソシアネート（2,6−TDI）、4,4′−ジフェニルメタンジイソシアネート（MDI）、ヘキサメチレンジイソシアネート（HMDI）、イソホロンジイソシアネート、トリフェニルメタントリイソシアネート、トリス（イソシアネートフェニル）チオホスフェート、1,6,11−ウンデカントリイソシアネート、1,3,6−ヘキサメチレントリイソシアネート、トリメチロールプロパンTDI3モル付加体または、これらの任意の混合物からなる群から選ばれる少なくとも１つであることを特徴とする、請求項２または３に記載の色素増感太陽電池用高分子電解質組成物。
【請求項５】
酸化還元対が、ヨウ素とヨウ素化合物または臭素と臭素化合物の対であることを特徴とする、請求項１〜４のいずれかに記載の色素増感太陽電池用高分子電解質組成物。
【請求項６】
電解液が、非プロトン性有機溶媒であることを特徴とする、請求項１〜５のいずれかに記載の色素増感太陽電池用高分子電解質組成物。
【請求項７】
請求項１〜６のいずれかに記載の色素増感太陽電池用高分子電解質組成物を用いた色素増感太陽電池。
【発明の詳細な説明】
【技術分野】
【０００１】
本発明は、色素増感太陽電池に用いられる高分子電解質とその用途に関する。
【背景技術】
【０００２】
従来、クリーンなエネルギーである太陽光で発電する太陽電池には、単結晶シリコンあるいは多結晶シリコン太陽電池やアモルファスシリコン太陽電池が市販されているが、それぞれ製造コストが高いという問題がある。
【０００３】
一方、これらのシリコン系の太陽電池以外では、光電変換層の電解質に有機化合物を用いた太陽電池がある。その中で色素増感太陽電池は、有機色素を利用して光起電力を得るもので、代表的な型式はグレッツエル型と呼ばれる。
【０００４】
このグレッツエル型太陽電池は、２枚の透明電極の間に微量のルテニウム錯体などの色素を吸着させた二酸化チタン層あるいは酸化亜鉛層と、電解質を挟み込んだ構造のものである。
このグレッツエル型太陽電池は軽量で着色可能であることや、構造が単純で材料も広く開発されて比較的安価であるなどの利点があるため、現在最も多く利用されている多結晶シリコン太陽電池と比較して生産コストを大幅に低くできることが期待されている。
【０００５】
このような理由から、色素増感太陽電池に用いられる有機化合物の電解質には電解液を用いた湿式のものなどが広く研究されている（例えば、「非特許文献１」）。この色素増感太陽電池に用いられる電解液には、非プロトン性溶媒であるニトリル化合物や環状炭酸エステル、環状エステル等を用いた場合に光電変換率が高いことが知られており一般的には使用されている。
【０００６】
しかしながら、この湿式の太陽電池は電解液の液漏れや揮発が比較的起こりやすく、これによって光電変換効率が著しく低下すること、破損した場合には可燃性の電解液が漏洩するため危険であること、電解液の蒸散のため電池セル内圧の上昇による破損の危険があるなどの欠点がある。
【０００７】
そこで、この液漏れを防止するためにポリマーに電解液を含浸させたポリマー電解質が検討されている。そして、光電変換効率の向上に有効と思われるニトリル基を有するポリマーであるポリアクリロニトリルを擬固体化して固体電解質として用いた例があるが、光電変換効率は低く、十分な光電変換効率を発現するものが得られていない（例えば、「特許文献１」）。
【０００８】
また、このようなポリマーをそのまま電解質に用いる場合は、通常は高粘度のポリマー溶液を直接電極に塗布する等の方法によって電極間に電解質層を形成させるが、溶液粘度を低くすれば直接電池セルに注入することも可能となる。しかしながら、この直接電池セルに注入する場合、酸化物半導体微粒子が用いられた電極の細孔内部へうまく含侵できないと導電特性が発現しない等の問題が生じる。
【先行技術文献】
【特許文献】
【０００９】
【特許文献１】特開２００２−２８９２７０号公報
【非特許文献】
【００１０】
【非特許文献１】ネイチャー，３５３（２４）、７３７〜７４０（１９９１）
【発明の開示】
【発明が解決しようとする課題】
【００１１】
以上のような事情を鑑み、本発明の課題は、作業性に優れ、良好な光電変換効率を有し、耐久性、形状安定性にも優れた色素増感太陽電池用高分子電解質を工業的に効率良く提供することにある。
【課題を解決するための手段】
【００１２】
本発明は、以下の式（１）のポリマーと酸化還元対を含む電解液からなる色素増感太陽電池用高分子電解質用組成物、そこにさらに架橋剤を共存させた架橋能力を有する色素増感太陽電池用高分子電解質組成物、およびそれらを用いてなる色素増感太陽電池を提供する。
【００１３】
本願発明の項１は、
(i)式（１）に示した、グリシジルエーテル重合体(n=0の場合）、または側鎖にオキシエチレンユニットを有するポリエーテル重合体(n≠0の場合)と、
【化１】
2012109189.tif 000002
[式中、Ａは活性水素含有化合物残基、Ｒは炭素数１〜１２のアルキル基、炭素数２〜８のアルケニル基、炭素数３〜８のシクロアルキル基、炭素数６〜１４のアリール基、炭素数７〜１２のアラルキル基の群より選ばれる少なくとも一つの基である。また、ｍは1〜1,200の整数、ｎは0〜25の整数、ｐは1〜12の整数をそれぞれ表わす。]
(ii)酸化還元対を含む電解液、
からなることを特徴とする、色素増感太陽電池用高分子電解質組成物である。
【００１４】
本願発明の項２は、上記本願発明の項１に記載の組成物に、更に、(iii)イソシアネート基を２個以上有する化合物から選ばれる少なくともひとつの架橋剤を含むことを特徴とする、請求項１に記載の色素増感太陽電池用高分子電解質組成物である。
【００１５】
本願発明の項３は、活性水素含有化合物残基Ａが多価アルコールから誘導されたものであることを特徴とする、項１または２に記載の色素増感太陽電池用高分子電解質組成物である。
【００１６】
本願発明の項４は、架橋剤が、2,4−トリレンジイソシアネート（2,4−TDI）、2,6−トリレンジイソシアネート（2,6−TDI）、4,4′−ジフェニルメタンジイソシアネート（MDI）、ヘキサメチレンジイソシアネート（HMDI）、イソホロンジイソシアネート、トリフェニルメタントリイソシアネート、トリス（イソシアネートフェニル）チオホスフェート、1,6,11−ウンデカントリイソシアネート、1,3,6−ヘキサメチレントリイソシアネート、トリメチロールプロパンTDI3モル付加体または、これらの任意の混合物からなる群から選ばれる少なくとも１つであることを特徴とする、請求項２または３に記載の色素増感太陽電池用高分子電解質組成物である。
【００１７】
本願発明の項５は、酸化還元対が、ヨウ素とヨウ素化合物または臭素と臭素化合物の対であることを特徴とする、請求項１〜４のいずれかに記載の色素増感太陽電池用高分子電解質組成物である。
【００１８】
本願発明の項６は、電解液が、非プロトン性有機溶媒であることを特徴とする、請求項１〜５のいずれかに記載の色素増感太陽電池用高分子電解質組成物である。
【００１９】
本願発明の項７は、請求項１〜６のいずれかに記載の色素増感太陽電池用高分子電解質組成物を用いた色素増感太陽電池である。
【発明の効果】
【００２０】
本発明を用いることにより、得られる色素増感太陽電池用高分子電解質組成物は作業性に優れ、良好な光電変換効率を保持する。特に該組成物が架橋剤を含む場合のその架橋体は、良好な光電変換効率を維持しつつ、耐久性および形状安定性に優れる。
【００２１】
以下、本発明の構成につき詳細に説明する。
【発明を実施するための形態】
【００２２】
式（１）の重合体は、例えば適当な触媒の存在下、活性水素化合物と式（２）で表されるグリシジルエーテルを公知の方法で重合することにより容易に得ることができる。また、この式（２）の化合物自体はエピハロヒドリンとアルコールからの一般的なエーテル合成法等により容易に合成が可能である。合成によって得られる式（２）で表される単量体では、ｎは０〜２５であって、０〜５が好ましい。ｎが２５より大きいと電荷移動への効果が薄れるので好ましくない。
また、Ｒは炭素数１〜１２のアルキル基、炭素数２〜８のアルケニル基、炭素数３〜８のシクロアルキル基、炭素数６〜１４のアリール基、炭素数７〜１２のアラルキル基の群より選ばれる基であるが、好ましくはＲは１〜６のアルキル基、炭素数２〜６のアルケニル基、炭素数３〜６のシクロアルキル基、炭素数６〜７のアリール基より選ばれる基で、さらに好ましくは、Ｒは１〜３のアルキル基、炭素数２〜３のアルケニル基、および炭素数３のシクロアルキル基である。
ここで、Ｒは上記炭化水素のみからなる官能基の他、例えば複素環のように骨格内に炭素以外の元素を有していてもよく、例えば、テトラヒドロピラニル基、テトラヒドロフラニル基であってよいが、好ましくは、テトラヒドロピラニル基である。
【化２】
2012109189.tif 000003
【００２３】
式（１）で示される骨格を有するポリエーテル重合体としては、活性水素含有化合物に式（２）で表されるグリシジルエーテル類を、触媒存在下で、数平均分子量が1,000〜100,000、すなわち、式（１）のｍが１〜1,200となるように反応させて得たものである。中でも数平均分子量が1,000〜5,000、すなわち、式（１）のｍが１〜50のものが好ましい。ｍが1,200を超えると溶液粘度が高くなり電極の細孔内部へ含浸が不十分になる。
【００２４】
活性水素含有化合物としては、例えばエチレングリコール、ジエチレングリコール、プロピレングリコール、1,4−ブタンジオール、グリセリン、トリメチロールプロパン、ペンタエリスリトール、ソルビトール、スクロース、ポリグリセリン等の多価アルコール；ブチルアミン、２−エチルヘキシルアミン、エチレンジアミン、ヘキサメチレンジアミン、ジエチレントリアミン、トリエチレンテトラミン、テトラエチレンペンタミン、ペンタエチレンヘキサミン、アニリン、ベンジルアミン、フェニレンジアミン等のアミン化合物；ビスフェノール−Ａ、ハイドロキノン、ノボラック等のフェノール性活性水素化合物；モノエタノールアミン、ジエタノールアミン等の一分子中に異種の活性水素含有基を有する化合物等が挙げられるが、多価アルコールが好ましく、特にグリセリン、トリメチロールプロパン、ペンタエリスリトールの３価あるいは４価のアルコールがより好ましい。
【００２５】
重合反応は次のようにして行える。開環重合触媒として有機アルミニウムを主体とする触媒系、有機亜鉛を主体とする触媒系、有機錫-リン酸エステル縮合物触媒系などの配位アニオン開始剤、または対イオンにＫ＋を含むカリウムアルコキシド、ジフェニルメチルカリウム、水酸化カリウムなどのアニオン開始剤を用いて、活性水素含有化合物と式（２）のモノマーを溶媒の存在下又は不存在下、反応温度１０〜１２０℃、撹拌下で反応させることによって式（１）のポリエーテル重合体が得られる。この場合、得られるポリエーテル重合体を構成する活性水素含有化合物の活性水素含有基（例えば水酸基）は少なくとも一つが重合に関与しておればよい。
重合度、あるいは得られる共重合体の性質などの点から、対イオンにＫ＋を含むカリウムアルコキシド、ジフェニルメチルカリウム、水酸化カリウムなどのアニオン開始剤が好ましく、なかでもｔ−ブトキシカリウムが取り扱い易く特に好ましい。
【００２６】
本発明で使用するニトリル基を有するポリエーテル重合体は電解質全体に対して２〜６０重量％が好ましく、更に好ましいのは５〜３０重量％の範囲である。
【００２７】
このポリエーテル重合体の架橋は、以下に示す架橋剤を用いることで可能である。
【００２８】
架橋剤としては、2,4−トリレンジイソシアネート（2,4−TDI）、2,6−トリレンジイソシアネート（2,6−TDI）、4,4′−ジフェニルメタンジイソシアネート（MDI）、ヘキサメチレンジイソシアネート（HMDI）、イソホロンジイソシアネート、トリフェニルメタントリイソシアネート、トリス（イソシアネートフェニル）チオホスフェート、1,6,11−ウンデカントリイソシアネート、1,3,6−ヘキサメチレントリイソシアネート、トリメチロールプロパンTDI3モル付加体等が挙げられ、単独またはこれらの混合物から適宜選択することができる。
この場合、架橋のメカニズムとしては、式（１）の側鎖にニトリル基を有するポリエーテル重合体は、その末端に水酸基を有しているので、架橋剤が有するイソシアネート基との反応により架橋することができる。式（１）のポリエーテル重合体の水酸基に対して架橋剤中のイソシアネート基数が0.1〜5.0、好ましくは0.5〜2.0倍になるように混合し反応するのが好ましい。
【００２９】
架橋反応をより効果的に進行させる場合は、例えば、ジブチルチンジラウレート（DBTDL）、ジブチルチンジアセテート（DBTA）、フェニル水銀プロピオン酸塩、オクテン酸鉛等の有機金属化合物や、トリエチレンジアミン、N,N′−ジメチルピペラジン、Ｎ−メチルモルホリン、テトラメチルグアニジン、トリエチルアミン等のアミン系化合物を架橋触媒として用いてもよい。
【００３０】
本発明で用いる酸化還元対としては、電気化学的に酸化還元を起こす酸化還元対であればいずれでもよいが、ヨウ素とヨウ素化合物との組み合わせ、または臭素と臭素化合物との組み合わせが好ましい。中でも、Ｉ2とＬｉＩなどのヨウ素塩との組み合わせ、Ｂｒ2とＬｉＢｒなどの臭素塩との組み合わせが好ましい。またＬｉＩの代わりに各種のイオン性液体を用いることもできる。
例えば、１−プロピル−２，３−ジメチルイミダゾリウムイオダイド、１−メチル−２−エチル−イミダゾリウムイオダイド、１−メチル−２−プロピルイミダゾリウムイオダイド、１−メチル−３−プロピルイミダゾリウムイオダイド、などのイミダゾリウム塩、テトラプロピルアンモニウムアイオダイドなどの４級アンモニウム塩、１−ブチル−４−メチルピリジニウムイオダイドなどのピリジニウム塩などが挙げられる。これらのイオン性液体を用いる場合には溶媒を用いずに使用することも可能である。酸化還元対およびイオン性液体の濃度は、電解質全体に対して０．１重量％〜３０重量％であることが好ましいが、さらに好ましくは０．２重量％〜２０重量％である。
【００３１】
本発明で使用する電解液は非プロトン性溶媒であってよいが、電解質を溶解し、架橋後のポリエーテルポリマーと分離しないことが条件となる。ニトリル類、環状または鎖状カーボネートおよび環状エステルより選ばれる少なくとも１種であることが好ましい。ニトリル類としては、アセトニトリル、プロピオニトリル、ブチロニトリル、メトキシプロピオニトリルが好ましく、環状カーボネートとしては、エチレンカーボネート、プロピレンカーボネート、ブチレンカーボネート、ビニレンカーボネートなどが好ましく、環状エステルとしては、γ−ブチロラクトン、γ−バレロラクトン、σ−ブチロラクトンなどのラクトン類が好ましい。これらの溶媒は単独で用いても良いが、２種以上の混合物として用いても良い。電解液の量は、電解質全体に対して１０重量％〜９８重量％であることが好ましいが、さらに好ましくは５０重量％〜９５重量％である。
【００３２】
本発明の色素増感太陽電池用高分子電解質は、そのまま太陽電池内部に含浸させて使用できる。また、該電解質が架橋剤を含む場合には含浸後加熱等の適当な架橋手段を用いて架橋体として使用することができる。この場合、ポリエーテル重合体を予め別途合成しているため、ポリエーテル重合時の重合開始剤や、未反応のポリエーテル重合体がほとんど存在しないことから光電変換効率に悪影響を及ぼさないため、高い光電変換効率を維持し、耐久性の高い色素増感太陽電池用高分子電解質組成物とその架橋体を効率よく提供することができる。
【００３３】
本発明の色素増感型太陽電池の構成は、特に限定されることはなく、高分子電解質組成物以外は従来の公知の基本的な色素増感太陽電池の構成で実施できる。その構成の例を挙げると、透明なガラスまたはプラスチックフィルムの片面に透明導電膜をコートした２枚の透明導電基板の一方に、増感色素を担持した金属酸化物の微粒子からなる多孔質の半導体層を設けた電極と、もう一方は表面に導電性物質を導入した対向電極とし、これらの一対の電極間に電解質を配置した構造である。
【００３４】
上記の半導体層には、例を上げるとＣｄ、Ｚｎ、Ｉｎ、Ｐｂ、Ｍｏ、Ｗ、Ｓｂ、Ｂｉ、Ｃｕ、Ｈｇ、Ｔｉ、Ａｇ、Ｍｎ、Ｆｅ、Ｖ、Ｓｎ、Ｚｒ、Ｓｒ、Ｇａ、Ｓｉ、Ｃｒなどの金属酸化物が用いられるが特に、ＴｉＯ２又はＺｎＯが好ましい。半導体層は、例えば電極を有する基板の表面に、半導体微粒子を含有するスラリー液を公知の方法により塗布し、その後、４００〜６００℃の範囲内の温度で加熱焼結することにより形成させることが可能である。
【００３５】
半導体微粒子に吸着、担持させる色素は、ルテニウムビピリジン系色素、アゾ系色素、キノン系色素、キノンイミン系色素、シアニン系色素、トリフェニルメタン系色素、ポリフィリン系色素、フタロシアニン系色素、インジゴ系色素、ナフタロシアニン系色素等が例として挙げられるが、特にルテニウムビピリジン系色素は可視光域で吸収帯域が広いので特に好ましい。
【００３６】
半導体層への色素の担持方法としては、半導体層を有する電極を備えた基板を、増感色素を溶媒に溶かした色素溶液に浸漬する方法あるいは、色素溶液を半導体層に塗布することで良いが、浸漬中に加熱あるいは超音波をかけることで浸漬の効率を上げることも効果的である。
このときの溶媒としては、アルコール類、ニトリル類、ニトロメタン、ハロゲン化炭化水素、エーテル類、ジメチルスルホキシド、アミド類、Ｎ−メチルピロリドン、１，３−ジメチルイミダゾリジノン、３−メチルオキサゾリジノン、エステル類、炭酸エステル類、ケトン類、炭化水素、水等の溶媒などの増感色素を溶解可能なものであればいずれも使用できる。
【００３７】
上記の半導体層を形成する導電層は、ガラスまたはフィルム等の透明な基板の一方の面に形成し、このように作成した電極は負極として作用させる。
この負極の導電層を形成するために好ましい導電剤としては、例をあげると、白金、金、銀、銅、アルミニウム、ロジウム、インジウムなどの金属、または炭素、またはインジウム−錫複合酸化物、フッ素をドープした酸化錫などの導電性の金属酸化物が挙げられる。
【００３８】
もう一方の対極となる電極は太陽電池の正極として作用させる。前記の半導体層が設けられる側の電極と同様に形成することができるが、本発明における色素増感太陽電池の対電極の材料としては、電解質の還元体に電子を与える触媒作用を有する白金やグラファイトなどが好ましく太陽電池の正極として効率よく作用する。
【００３９】
また、本発明では、半導体層から電解質への逆電子移動を防止するなどの目的でｔｅｒｔ−ブチルピリジンや２−ピコリン、２，６−ルチジンなどの塩基性化合物を前述の電解質に添加することが好ましい。これら塩基性化合物を添加する場合の好ましい濃度範囲は、電解液に対し０．０５〜２ｍｏｌ／Ｌである。
【００４０】
また、本発明では、光電流を更に増大させるとともに、初期の光電変換効率を更に上昇させる目的で、電解液にグアニジン塩を含むことが好ましい。グアニジン塩としては、チオシアン酸グアニジンが挙げられる。グアニジン塩を添加する場合の好ましい濃度範囲は、電解液に対し０．０２〜０．５ｍｏｌ／Ｌである。
【００４１】
実施例
本発明を実施するための具体的な形態を以下に実施例を挙げて説明する。但し、本発明はその要旨を逸脱しない限り、以下の実施例に限定されるものではない。
【００４２】
ポリエーテル重合体およびプレポリマーの分子量測定にはゲルパーミエーションクロマトグラフィー測定を行い、標準ポリスチレン換算により数平均分子量および重量平均分子量を算出した。ゲルパーミエーションクロマトグラフィー測定は株式会社島津製作所の測定装置ＲＩＤ−６Ａ、昭和電工（株）製カラムのショウデックスＫＤ−８０７、ＫＤ−８０６、ＫＤ−８０６Ｍ及びＫＤ−８０３、及び溶媒ＤＭＦを用いて６０℃で行った。
【００４３】
光電変換効率の測定は、以下に記載する組み立て方法に従い作成した色素増感太陽電池を山下電装（株）製ソーターシミュレーター  ＹＳＳ−Ｅ４０型で、光の強度１Ｓｕｎになるように調節した後、TiO2極にマイナス（−）、対極にプラス（＋）の端子を取り付け、-0.1V〜0.8Vの電圧をかけ、測定を行った。
【００４４】
[合成例：式（１）のポリエーテル重合体の合成]
[合成例１]
式（１a）のポリエーテル重合体の合成は次のとおり行なった。
３つ口フラスコに、グリセリン0.2モル（18.4g）にt-ブトキシカリウム0.03モル（3.4g）を加え攪拌しながら昇温し、120℃で式（２）のｎ＝１の２−メトキシエチルグリシジルエーテルモル2.5モル（330.5g）を３時間で滴下後120℃のまま３時間加熱後冷却し、精製した。
数平均分子量2,900である下記の式（１a）の骨格を有するポリエーテル重合体を330g得た。
【化３】
2012109189.tif 000004
式（１a）の、Ａはグリセリン残基である。
【００４５】
[合成例２]
式（１b）のポリエーテル重合体の合成は次のとおり行なった。
３つ口フラスコに、ペンタエリスリトール0.2モル（27.2g）に微分末上の水酸化カリウム0.03モル（1.7g）を加え攪拌しながら昇温し、100℃で式（２）のｎ＝２の２−(２−メトキシエトキシ)エトキシグリシジルエーテル  2.0モル（352.4g）を３時間で滴下後100℃のまま３時間加熱後冷却し、精製した。
数平均分子量2,200である下記の式（１b）の骨格を有するポリエーテル重合体を238g得た。
【化４】
2012109189.tif 000005
式（１b）の、Ａはペンタエリスリトール残基である。
【００４６】
[電解液の調整例]
３−メトキシプロピオニトリルを溶媒として、４−ｔ−ブチルピリジン（0.5Ｍ）、１−メチル−３−プロピルイミダゾリウムイオダイド（0.6Ｍ）、ヨウ素（0.03Ｍ）、グアニジンチオシアネート（0.1Ｍ）の濃度で溶解させた溶液を電解液とした。
【００４７】
[色素増感太陽電池セルの組み立て]
色素増感太陽電池セルの組み立ては、Thin Solid Films 516(2008)4613-4619 に従い行なった。具体的には、次のとおりである。
【００４８】
１）酸化物薄膜電極の製造
フッ素ドープ酸化スズ透明導電性ガラスからなる基材（厚さ４ｍｍ、抵抗値３０Ω／ｃｍ２）に平均粒子径３０ｎｍの酸化チタンペーストを１６μｍ塗布し、さらに平均粒子径４００ｎｍの酸化チタンペーストを４μｍ塗布した後に、空気雰囲気中、３２５℃から５００℃まで段階的に加熱することにより、透明導電性ガラスからなる基材の表面に酸化チタンからなる酸化物薄膜電極を形成した。
【００４９】
２）陽極の製造
酸化物薄膜電極の製造に用いたものと同じ透明導電性ガラスからなる基材の表面に、２ｍｇ／ｍＬに調製した塩化白金酸のエタノール溶液を塗布し、４００℃で１５分間加熱することにより形成した。
【００５０】
３）色素溶液の調製
市販の色素「Ｎ７１９」をアセトニトリル／ｔｅｒｔ−ブタノール混合溶媒（体積比：５０／５０）に溶解させ、色素の濃度が０．５ｍｍｏｌ／Ｌである色素溶液を調製した。
【００５１】
４）陰極の製造
前記の酸化物薄膜電極を、前記色素溶液中に室温で２０時間浸漬することにより、酸化物薄膜電極に色素を吸着させ、陰極を製造した。
【００５２】
５）色素増感太陽電池の製造
前記陽極の白金焼結面と、前記陰極の酸化物薄膜電極形成面が対向するように配置し、シール材で接着し、空隙中にポリマー電解質溶液を注入して色素増感太陽電池を製造した。
[色素増感太陽電池の評価]
実施例及び比較例の色素増感太陽電池に対し、５ｍｍ角の窓をつけた光照射面積規定用マスクを装着させた上で、ソーラーシミュレーターを用いて擬似太陽光を１００ｍＷ／ｃｍ２の照度で照射し、開放電圧（以下、Ｖｏｃ）、短絡電流（以下、Ｊｓｃ）、曲線因子（以下、ＦＦ）及び光電変換効率を測定した。
【００５３】
[実施例１]
合成例１で得たポリエーテル重合体０．１ｇに調整した電解液０．９ｇを加えて溶液としてポリマー電解質を調整した。この溶液状のポリマー電解質を組み立てた色素増感太陽電池セルの内部に注入し、光電変換効率を測定した。
曲線因子ＦＦは０．６１で、光電変換効率は７．１％であった。
【００５４】
[実施例２]
合成例２で得たポリエーテル重合体０．１ｇに調整した電解液０．９ｇを加えて溶液としてポリマー電解質を調整した。この溶液状のポリマー電解質を組み立てた色素増感太陽電池セルの内部に注入し、光電変換効率を測定した。
曲線因子ＦＦは０．６２で、光電変換効率は７．３％であった。
【００５５】
[実施例３]
合成例１で得たポリエーテル重合体０．１ｇに調整した電解液０．９ｇを加えてポリマー電解質を調整した。これに架橋助剤2,4−トリレンジイソシアネート（2,4−TDI）０.００６ｇを加えポリマー電解質溶液を調整した。
この溶液状のポリマー電解質を組み立てた色素増感太陽電池セルの内部に注入し、セルを８０℃で３０分加熱してポリマー電解質を架橋させゲル化させた後、光電変換効率を測定した。
曲線因子ＦＦは０．６１で、光電変換効率は６．８％であった。
【００５６】
[実施例４]
合成例２で得たポリエーテル重合体０．１ｇに調整した電解液０．９ｇを加えてポリマー電解質を調整した。これに架橋助剤ヘキサメチレンジイソシアネート（HMDI）０.００５ｇを加えポリマー電解質溶液を調整した。
この溶液状のポリマー電解質を組み立てた色素増感太陽電池セルの内部に注入し、セルを８０℃で３０分加熱してポリマー電解質を架橋させゲル化させた後、光電変換効率を測定した。
曲線因子ＦＦは０．６１で、光電変換効率は７．０％であった。
【００５７】
[比較例１]
[合成例１]と同様の方法によって得られた数平均分子量270,000のポリエーテル重合体を使用したこと以外は、実施例１と同様の方法でポリマー電解質を調整した。この溶液状のポリマー電解質を組み立てた色素増感太陽電池セルの内部に注入し、光電変換効率を測定した。
曲線因子ＦＦは０．５８で、光電変換効率は４．３％であった。
【００５８】
[比較例２]
ポリエーテル重合体の代わりに、市販のポリアクリロニトリルを使用したこと以外は、実施例１と同様の方法でポリマー電解質を調整した。この溶液状のポリマー電解質を組み立てた色素増感太陽電池セルの内部に注入し、光電変換効率を測定した。
曲線因子ＦＦは０．５８で、光電変換効率は１．８％であった。
【００５９】
[比較例３]
[合成例１]と同様の方法によって得られた数平均分子量115,000のポリエーテル重合体を使用したこと以外は、実施例２と同様の方法でポリマー電解質を調整した。これに架橋助剤2,4−トリレンジイソシアネート（2,4−TDI）０.００１ｇを加えポリマー電解質溶液を調整した。
この溶液状のポリマー電解質を組み立てた色素増感太陽電池セルの内部に注入し、セルを８０℃で３０分加熱してポリマー電解質を架橋させゲル化させた後、光電変換効率を測定した。
曲線因子ＦＦは０．５７で、光電変換効率は４．０％であった。
【００６０】
上記の実施例および比較例の結果を表１に示す。
【表１】
2012109189.tif 000006
【産業上の利用可能性】
【００６１】
本発明の高分子固体電解質用組成物は色素増感太陽電池用途に利用できる。